(57)【要約】      （修正有）【課題】合成樹脂を含む複合材料、又は合成樹脂が付着した固体基材から、合成樹脂を溶解・剥離するための溶剤組成物の提供。【解決手段】（ａ）Ｎ−メチル−２−ピロリドン、ノルマルプロピルブロマイド、γ−ブチロラクトン、モノエタノールアミン、ジエタノールアミン、及びトリエタノールアミンからなる群より選択される有機溶媒３０質量％〜９５質量％、（ｂ）塩基性無機化合物０．５質量％〜５．０質量％、及び（ｃ）グリセリン４．５質量％〜６５質量％からなる合成樹脂溶剤組成物。【選択図】なし【特許請求の範囲】
【請求項１】
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量％〜９５質量％、
（ｂ）塩基性無機化合物０．５質量％〜５．０質量％、並びに
（ｃ）グリセリン４．５質量％〜６５質量％からなることを特徴とする樹脂溶解用溶剤組成物。
【請求項２】
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量部〜９５質量部、
（ｂ）塩基性無機化合物０．５質量部〜５．０質量部、並びに
（ｃ）グリセリン４．５質量部〜６５質量部
の合計１００質量部に対して、
（ｄ）炭酸ナトリウム、リン酸水素二カリウム、ケイ酸ナトリウム、及びケイ酸カリウムからなる群より選択される成分析出防止剤０．００１質量部〜５．０質量部、並びに
（ｅ）水を０．１質量部〜２０質量部
からなることを特徴とする樹脂溶解用溶剤組成物。
【請求項３】
（ａ）の有機溶媒が、Ｎ−メチル−２−ピロリドンである、請求項１又は２に記載の樹脂溶解用溶剤組成物。
【請求項４】
（ｂ）塩基性無機化合物が、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムからなる群より選択される、請求項１〜３のいずれか１項に記載の樹脂溶解用溶剤組成物。
【請求項５】
（ｂ）の塩基性無機化合物が、水酸化カリウムである、請求項４に記載の樹脂溶解用溶剤組成物。
【請求項６】
（ｄ）の成分析出防止剤が、炭酸ナトリウム又はリン酸水素二カリウムである、請求項２〜５のいずれか１項に記載の樹脂溶解用溶剤組成物。
【請求項７】
樹脂がＣＦＲＰからの樹脂である、請求項１〜６のいずれか１項に記載の樹脂溶解用溶剤組成物。
【請求項８】
金属上の樹脂の洗浄用である、請求項１〜６のいずれか１項に記載の樹脂溶解用溶剤組成物。
【請求項９】
レンズ上の墨の除去用である、請求項１〜６のいずれか１項に記載の樹脂溶解用溶剤組成物。
【請求項１０】
樹脂が、エポキシ樹脂である、請求項１〜９のいずれか１項に記載の樹脂溶解用溶剤組成物。
【請求項１１】
合成樹脂を含む複合材料又は合成樹脂が付着した固体基材から、合成樹脂を溶解・剥離するための方法であって、請求項１〜１０のいずれか１項記載の溶剤組成物を複合材料または固体基材と接触させる工程を含むことを特徴とする方法。
【発明の詳細な説明】
【技術分野】
【０００１】
本発明は、合成樹脂を含む複合材料又は合成樹脂が付着した固体基材から、合成樹脂を溶解・剥離するための溶剤組成物に関する。
【背景技術】
【０００２】
炭素繊維と合成樹脂の複合材料であるＣＦＲＰは、強くて軽いといった利点から、金属に代わる自動車や航空機の車体軽量化による燃費向上のために用いる新規材料として大いに注目されている。ＣＦＲＰ中の合成樹脂は、一般的にはエポキシ樹脂が採用されている。しかしながら、ＣＦＲＰのリサイクルは、炭素繊維と合成樹脂との分離技術等に高い技術が要求されること等からリサイクル技術が確立されておらず、埋め立て処理されるのが現状である。従って、更なるＣＦＲＰの需要拡大及びＣＦＲＰの環境負荷低減を図るためには、リサイクル技術の確立は必要不可欠な課題である。
【０００３】
エポキシ樹脂とは、高分子内に残存させたエポキシ基で架橋ネットワーク化させることで硬化させることが可能な熱硬化性樹脂の総称である。架橋ネットワーク化前のプレポリマーと硬化剤を混合して、熱硬化処理を行うと製品として完成する。耐水性・耐薬品性・電気絶縁性が高いことから電子回路の基板やＩＣパッケージの封入剤として汎用されるほか接着剤・塗料・積層剤としても利用されている。エポキシ樹脂の多くは２液、即ちプレポリマーと硬化剤を混合し熱処理を加えることで完成するが、このプレポリマーと硬化剤の種類と組み合わせによって物性が多様化するためエポキシ樹脂の溶解は、より困難を極めていた。このため製品に不良が発生した場合、製品からエポキシ樹脂のみを分離して再利用することができなかった。
【０００４】
レンズの外周部には、レンズ端面の乱反射光によるゴーストやフレアと言った現象を抑えるために墨が塗られている。かつては実際に和墨が塗られていたが、現在はキャノン化成株式会社製ＧＴシリーズを代表とするレンズ内面反射防止エポキシ系塗料等が多く採用されている。和墨であればある程度水で洗浄することが可能である。しかしながら焼付型塗料の場合、墨除去に非常に困難を要する。この墨を除去することができればレンズ製造工程で発生する不良品の再利用に大いに役立つ。
【０００５】
特許文献１には、プラスチックレンズ成形ガラス型の表面に付着した未反応モノマー、オリゴマー、ポリマー樹脂を洗浄するための洗浄剤組成物が記載されている。未反応モノマー、オリゴマー、ポリマー樹脂とは言い換えると未重合樹脂のことであり、その洗浄は比較的容易である。また、特許文献１に記載の組成物は、水を２０重量％以上含むため洗浄能力が乏しく、さらに沸点が低いため溶剤活性能力を上げるための１００℃以上の加熱試験ができないという問題がある。
【０００６】
特許文献２には、アルカリ金属化合物、特にアルカリ金属リン酸塩と、有機溶媒、特にモノアルコール類とを含むことを特徴とする炭素材料／酸無水物硬化エポキシ樹脂複合材料の処理液及びそれを用いた分離方法が記載されている。しかし、特許文献２に記載の組成は、触媒であるアルカリ金属リン酸塩がモノアルコール類にほとんど溶解しないため不均一系である。このため有機溶媒と触媒を混合して用時調製する必要があり、取り扱いにくいという問題がある。
【先行技術文献】
【特許文献】
【０００７】
【特許文献１】特開２００６−１２４６９６号公報
【特許文献２】特開２００５−２５５８９９号公報
【発明の概要】
【発明が解決しようとする課題】
【０００８】
このような事情から、溶解・剥離除去が困難であるエポキシ樹脂等の合成樹脂の複合材料又は合成樹脂が付着した固体基材から、合成樹脂を効果的に溶解・剥離するための溶剤組成物が望まれたていた。更に、合成樹脂を加熱溶解・剥離させる際に、１００℃以上の加熱条件下でも容易に適用することができる、高沸点を有し均一系である溶剤組成物が望まれていた。
【課題を解決するための手段】
【０００９】
本発明者らは、前記の課題を解決すべく鋭意研究を重ねた結果、
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量％〜９５質量％、
（ｂ）塩基性無機化合物０．５質量％〜５．０質量％、並びに
（ｃ）グリセリン４．５質量％〜６５質量％からなることを特徴とする、樹脂溶解用溶剤組成物が、特許文献１及び２に開示された組成物と比較して、ＣＦＲＰマトリックスとして使用されるエポキシ樹脂、金属上のエポキシ樹脂やレンズ墨塗りに使用されるエポキシ樹脂の溶解・剥離に対して、優れた溶解・剥離効果を有することを見出し本発明に至った。
【発明の効果】
【００１０】
本発明の合成樹脂溶剤組成物は、従来の合成樹脂溶解剤よりも高い溶解・剥離効果を有する。本発明は一般的に洗浄困難とされる重合済みの樹脂を洗浄することができる強力な洗浄用樹脂溶解剤であり、例えば、従来の合成樹脂溶解剤では、溶解・剥離が困難であったＣＦＲＰマトリックスとして使用されるエポキシ樹脂、金属上のエポキシ樹脂やレンズ墨塗りに使用されるエポキシ樹脂の溶解・剥離にも効果があった。本発明の合成樹脂溶解溶剤組成物は、触媒となる無機塩基化合物の溶媒としてグリセリンを採用することにより水溶媒では達成できなかった１００℃以上の加熱試験に耐え、かつ均一系の溶液であるため取り扱いが容易である。本発明の合成樹脂溶剤組成物は、安定な単一かつ均一な液相系であるが、コロイドのような分散系ではない。
【発明を実施するための形態】
【００１１】
本発明は、
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量％〜９５質量％、
（ｂ）塩基性無機化合物０．５質量％〜５．０質量％、並びに
（ｃ）グリセリン４．５質量％〜６５質量％からなることを特徴とする樹脂溶解用溶剤組成物に関する。
【００１２】
本発明は、
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量部〜９５質量部、
（ｂ）塩基性無機化合物０．５質量部〜５．０質量部、並びに
（ｃ）グリセリン４．５質量部〜６５質量部
の合計１００質量部に対して、
（ｄ）炭酸ナトリウム、リン酸水素二カリウム、ケイ酸ナトリウム、及びケイ酸カリウムからなる群より選択される成分析出防止剤０．００１質量部〜５．０質量部、並びに
（ｅ）水を０．１質量部〜２０質量部
からなることを特徴とする樹脂溶解用溶剤組成物に関する。
【００１３】
本発明は、（ａ）の有機溶媒が、Ｎ−メチル−２−ピロリドンである、前記の樹脂溶解用溶剤組成物に関する。
【００１４】
本発明は、（ｂ）塩基性無機化合物が、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムからなる群より選択される、前記の樹脂溶解用溶剤組成物に関する。
【００１５】
本発明は、（ｂ）の塩基性無機化合物が、水酸化カリウムである、前記の樹脂溶解用溶剤組成物に関する。
【００１６】
本発明は、（ｄ）の成分析出防止剤が、炭酸ナトリウム又はリン酸水素二カリウムである、前記の樹脂溶解用溶剤組成物に関する。
【００１７】
本発明は、樹脂がＣＦＲＰからの樹脂である、前記の樹脂溶解用溶剤組成物に関する。
【００１８】
本発明は、金属上の樹脂の洗浄用である、前記の樹脂溶解用溶剤組成物に関する。
【００１９】
本発明は、レンズ上の墨の除去用である、前記の樹脂溶解用溶剤組成物に関する。
【００２０】
本発明は、樹脂が、エポキシ樹脂である、前記の樹脂溶解用溶剤組成物に関する。
【００２１】
本発明は、合成樹脂を含む複合材料又は合成樹脂が付着した固体基材から、合成樹脂を溶解・剥離するための方法であって、前記の溶剤組成物を複合材料または固体基材と接触させる工程を含むことを特徴とする方法に関する。
【００２２】
本発明の溶剤組成物は、（ａ）有機溶媒３０質量％〜９５質量％、好ましくは、４０質量％〜９０質量％、更に好ましくは、５０質量％〜８５質量％含む。
【００２３】
本発明に用いる（ａ）有機溶媒としては、Ｎ−メチル−２−ピロリドン、ノルマルプロピルブロマイド、γ-ブチロラクトン、モノエタノールアミン、ジエタノールアミン、及びトリエタノールアミンが挙げられ、Ｎ−メチル−２−ピロリドンが特に好ましい。これらは単独で使用しても、数種類を混合して使用してもよい。
【００２４】
本発明の溶剤組成物は、（ｂ）塩基性無機化合物０．５質量％〜５．０質量％、好ましくは、１．０質量％〜４．５質量％、更に好ましくは、１．５質量％〜４．２質量％を含む。
【００２５】
本発明に用いる（ｂ）塩基性無機化合物としては、水酸化ナトリウム、水酸化カリウム、水酸化アンモニウム、炭酸水素ナトリウム、リン酸二水素ナトリウム、リン酸ニナトリウム、リン酸三ナトリウム、リン酸二水素カリウム、及びリン酸三カリウムが挙げられ、水酸化カリウムが特に好ましい。これらは単独で使用しても、数種類を混合して使用してもよい。
【００２６】
本発明の溶剤組成物は、（ｃ）グリセリン４．５質量％〜６５質量％、好ましくは、１０質量％〜６０質量％、更に好ましくは、１５質量％〜５５質量％を含む。グリセリンとして、日本薬局方グリセリンを用いてもよい。
【００２７】
本発明において、固体基材上付着した合成樹脂には、硬化性樹脂のほかに、硬化性樹脂に配合される添加剤を含む硬化性樹脂が含まれる。
【００２８】
本発明において、合成樹脂としては、エポキシ樹脂が挙げられる。
【００２９】
また、合成樹脂に配合される添加剤としては、合成樹脂に通常用いられている添加剤であれば、特に限定されるものではなく、硬化剤、硬化促進剤、充填剤、乳化剤、発泡剤、安定剤、可塑剤、滑剤、難燃剤、難燃助剤、帯電防止剤、着色剤、帯電性付与剤、褶動性改良剤、耐衝撃性改良剤、及び反応希釈剤が挙げられる。
【００３０】
エポキシ樹脂としては、ビスフェノールＡ型エポキシ樹脂、ビスフェノールＦ型エポキシ樹脂、ビスフェノールＡＤ型エポキシ樹脂、多価アルコールのポリグリシジルエーテル、多塩基酸のポリグリシジルエステル、３，４−エポキシシクロヘキシル−３’，４’−エポキシシクロヘキサンカルボキシレート、ビニルシクロヘキセンジエポキシド、クレゾールノボラック型エポキシ樹脂、及びヒダントイン環を有するエポキシ樹脂が挙げられる。エポキシ樹脂に配合される添加剤としては、硬化剤、硬化促進剤、充填剤、安定剤、可塑剤、滑剤、難燃剤、難燃助剤、帯電防止剤、着色剤、帯電性付与剤、褶動性改良剤、耐
衝撃性改良剤、及び反応希釈剤等の添加剤が挙げられる。
【００３１】
エポキシ樹脂硬化剤としては、エポキシ樹脂の硬化剤として通常使用されているものであればいずれであってもよく、例えばフェノールノボラック、ビフェノール型ノボラック、及びビスフェノールＡ型ノボラック等のノボラック、無水フタル酸、無水ピロメリット酸、及び無水ベンゾフェノンテトラカルボン酸等の酸無水物、ジアミノジフェニルメタン、ジアミノジフェニルスルホン、メタフェニレンジアミン、及びヘキサメチレンテトラミン等のアミン類、並びにポリアミドアミン等のアミド樹脂等が挙げられる。硬化促進剤としては、例えば第三級アミン類又は有機リン化合物が挙げられる。
【００３２】
本発明において、固体基材上に付着した合成樹脂の硬化物には、合成樹脂の硬化反応が促進することにより硬化する硬化物のほかに、反応希釈剤等の合成樹脂に配合された添加剤が揮発し、粘度が上昇するによって固化した固化物も含まれる。
【００３３】
本発明の溶剤組成物を用いて処理される固体基材上として、合成樹脂を取り扱うために用いられる装置、例えば、容器、混合機、成形機、貯蔵タンク、加工機、混合槽、注型機、注入機、コーティング装置及び封入機；並びに、合成樹脂の加工物、例えばエポキシ樹脂の加工物（例えば電子部品、配管部品及び自動車部品など）が挙げられる。
【００３４】
合成樹脂を取り扱うために用いられる装置には、樹脂成分の充填及び混合、硬化成型などの樹脂の加工工程、及び装置の処理を繰り返して使用されるものが含まれる。また、注型器及び容器等は、一般に、原料成分の注入、硬化成型及び処理を繰り返して使用される。
【００３５】
合成樹脂の加工物、例えばエポキシ樹脂の加工物は、加工物の成型の際に用いられたエポキシ樹脂以外の素材を再利用する目的で用いられる物が含まれる。具体的には、これらエポキシ樹脂の加工物に不良が発生した場合、エポキシ樹脂以外の素材を、エポキシ樹脂の硬化物から分離して再利用する。
【００３６】
このような素材として、例えば、ステンレス等の各種金属部品がある。すなわち、自動車や家庭電化製品、事務用スチール家具等の塗装材料としてエポキシ樹脂塗料が用いられる。
【００３７】
本発明の溶剤組成物は、合成樹脂を含む複合材料又は合成樹脂が付着した固体基材上から、該合成樹脂又は付着した合成樹脂を、溶解除去又は剥離除去して、固体基材上を処理するために用いられる。
【００３８】
本発明の溶剤組成物は、
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量％〜９５質量％、
（ｂ）塩基性無機化合物０．５質量％〜５．０質量％、並びに
（ｃ）グリセリン４．５質量％〜６５質量％からなり、より好ましくは、
（ａ）有機溶媒４０質量％〜９０質量％、
（ｂ）塩基性無機化合物１．０質量％〜４．５質量％、並びに
（ｃ）グリセリン１０質量％〜６０質量％、
からなり、更に好ましくは、
（ａ）有機溶媒５０質量％〜８５質量％、
（ｂ）塩基性無機化合物１．５質量％〜４．２質量％、並びに
（ｃ）グリセリン１５質量％〜５５質量％からなることを特徴とする。
このような範囲であれば、合成樹脂に対する溶解・剥離力も高く、なおかつ、溶剤組成物は均一であり、しいては、固体基材上に対する浸透力が高くなり、処理時間が短くなる点で良好である。
【００３９】
本発明の溶剤組成物は、
（ａ）Ｎ−メチル−２−ピロリドン、ノルマルプロピルブロマイド、γ-ブチロラクトン、モノエタノールアミン、ジエタノールアミン、及びトリエタノールアミンからなる群より選択される有機溶媒３０質量部〜９５質量部、
（ｂ）塩基性無機化合物０．５質量部〜５．０質量部、並びに
（ｃ）グリセリン４．５質量部〜６５質量部
の合計１００質量部に対して、
（ｄ）炭酸ナトリウム、リン酸水素二カリウム、ケイ酸ナトリウム、及びケイ酸カリウムからなる群より選択される成分析出防止剤０．００１質量部〜５．０質量部、並びに
（ｅ）水を０．１質量部〜２０質量部、好ましくは、
（ｄ）成分析出防止剤を０．００５質量部〜４．０質量部、並びに
（ｅ）水を０．５質量部〜１０質量部を含み、更に好ましくは、
（ｄ）成分析出防止剤を０．００７質量部〜３．０質量部、並びに
（ｅ）水を０．９質量部〜５．０質量部からなることを特徴とする。
このような範囲であれば、合成樹脂に対する溶解・剥離力も高く、なおかつ、溶剤組成物は均一であり、しいては、固体基材上に対する浸透力が高くなり、処理時間が短くなる点で良好である。
【００４０】
本発明の樹脂溶剤組成物は、合成樹脂を含む複合材料、例えばＣＦＲＰからのエポキシ樹脂を溶解・剥離に用いることができる。すなわち、エポキシバインダーＣＦＲＰから、エポキシ樹脂と炭素繊維を乖離するための乖離剤として用いることができる。ＣＦＲＰからの樹脂を溶解・剥離に用いる場合には、好ましくは、
（ａ）有機溶媒５０質量％〜８５質量％、
（ｂ）塩基性無機化合物１．５質量％〜４．２質量％、及び
（ｃ）グリセリン１５質量％〜５５質量％からなる溶剤組成物；又は
（ａ）有機溶媒５０質量部〜８５質量部、
（ｂ）塩基性無機化合物１．５質量部〜４．２質量部、及び
（ｃ）グリセリン１５質量部〜５５質量部
の合計１００質量部に対して、
（ｄ）炭酸ナトリウム、リン酸水素二カリウム、ケイ酸ナトリウム、及びケイ酸カリウムからなる群より選択される成分析出防止剤０．００７質量部〜３．０質量部、及び
（ｅ）水を０．９質量部〜５．０質量部からなる溶剤組成物である。
【００４１】
ＣＦＲＰの炭素繊維としては、ＰＡＮ系炭素繊維、ピッチ系炭素繊維が挙げられる。
【００４２】
ＣＦＲＰからの樹脂としては、エポキシ樹脂が挙げられる。
【００４３】
本発明の溶剤組成物は、レンズ上の墨の除去に用いることができる。すなわち、墨塗りのレンズから、墨とレンズを乖離するためのするための乖離剤として用いることができる。レンズ上の墨の除去に用いる場合には、好ましくは、
（ａ）有機溶媒５０質量％〜８５質量％、
（ｂ）塩基性無機化合物１．５質量％〜４．２質量％、
（ｃ）グリセリン１５質量％〜５５質量％からなる溶剤組成物である。
【００４４】
レンズとしては、ガラスレンズの複合レンズが挙げられる。好ましくはタブレット型、トリプレット型レンズが挙げられる。
【００４５】
レンズ上の塗料としては、エポキシ樹脂系の塗料が挙げられる。
【００４６】
本発明の溶剤組成物は、原料成分である有機溶媒、グリセリン、及び無機塩基化合物を混合することにより製造することができる。本発明の溶剤組成物は、更に、成分析出防止剤及び水を加えてもよい。本発明の溶剤組成物に用いる原料成分は、市販のものを用いることができる。
【００４７】
本発明において、合成樹脂を含む複合材料又は合成樹脂が付着した固体基材を処理する方法は、本発明の溶剤組成物を、前記固体基材と接触させる工程を含む。本発明において、本発明の溶剤組成物を前記固体基材に接触させる工程において、前記固体基材上に付着した合成樹脂は、前記固体基材から溶解除去されるか、又は剥離除去される。本発明において、合成樹脂が付着した前記固体基材上を処理するための方法は、本発明の溶剤組成物を前記固体基材に接触させる工程において、合成樹脂が前記固体基材上から剥離することが好ましい。
【００４８】
本発明の溶剤組成物と、前記合成樹脂が付着した固体基材とを接触させるための方法としては、特に制限はなく、本発明の溶剤組成物への前記固体基材の浸漬、溶剤組成物を含浸したウエスまたはスポンジによる前記固体基材上の拭き取りが好ましく、浸漬による方法がより好ましい。
【００４９】
本発明において、本発明の溶剤組成物及び固体基材の接触時間に相当する処理時間は、固体基材に付着した合成樹脂を溶解・剥離除去できる時間であれば特に制限されない。
【００５０】
本発明において処理温度は、２０〜１９０℃、好ましくは２０〜１２０℃である。このような温度において、より高温で処理することにより溶解・剥離効果を上昇させることができる。
【実施例】
【００５１】
以下、本発明を実施例及び比較例により更に詳細に説明するが、本発明はこれら実施例により限定されるものではない。
【００５２】
実施例１〜３及び比較例１〜３
【００５３】
実施例１〜３及び比較例１〜３の溶剤組成物を、表１で示される組成で各成分を混合することにより調製した。グリセリンとして、日本薬局方グリセリンを用いた。
【００５４】
試験例１  エポキシバインダーＣＦＲＰの炭素繊維乖離試験
【００５５】
ＰＡＮ系ＣＦＲＰ織物タイプの板材（東邦テナックス株式会社：型番ＱＦＵ１３５−７Ｕ６１Ａ）を、１５ｍｍ角にカットした（ＣＦＲＰ試験片）。ガラスビーカー（１００ｍｌ）に、表１の実施例１〜３及び比較例１〜３の溶剤組成物を４０ｍｌ及びＣＦＲＰ試験片を入れた。そして、ガラスビーカーを実験用小型ホットプレート（製造元：アズワン株式会社、名称：ECONOMY HOT PLATE，型番：ＥＨＰ-１７０）上において、１２０℃で８時間加熱放置した。その後、ＣＦＲＰ試験片を取り出してエポキシ樹脂が剥離除去できているかを目視により判定した。
【００５６】
試験例１の結果を表１に示す。
【００５７】
【表１】
2013075950.tif 000002
○：ＣＦＲＰ試験片が、積層構造を乖離させ、さらに織物小片にまで乖離した。
×：ＣＦＲＰ試験片が、積層構造までしか乖離しなかった、または変化が無かった。
【００５８】
本発明の好ましい含有量の溶剤組成物である実施例１〜３の溶剤組成物を用いた場合は、エポキシバインダーＣＦＰＲからのエポキシ樹脂、すなわち合成樹脂を含む複合材料からの合成樹脂に対して優れた溶解・剥離効果を示した。
【００５９】
実施例１、４、５及び比較例４〜７
【００６０】
実施例１、４、５及び比較例４〜７の溶剤組成物を、表２で示される組成で各成分を混合することにより調製した。
【００６１】
試験例２  レンズ墨塗りの墨除去試験
【００６２】
（２−１）墨塗りレンズの作製
エポキシ樹脂組成物として、キャノン化成社製のＧＴ−７を用いた。レンズはキャノン社製一眼レフレンズを用いた。
【００６３】
（２−２）墨塗りレンズの処理
ガラスビーカー（１００ｍｌ）に、表２の実施例１、４、５及び比較例４〜７の溶剤組成物４０ｍｌ及びキャノン化成社製ＧＴ-７が付着した墨塗りレンズを入れた。そして、ガラスビーカーを実験用小型ホットプレート（メーカー名：アズワン株式会社、型番ＥＨＰ-１７０）上において、８０℃で１時間加熱放置した。その後、レンズを取り出してエポキシ樹脂が剥離除去できているかを目視により判定した。
【００６４】
試験例２の結果を表２に示す。
【００６５】
【表２】
2013075950.tif 000003
○：墨は完全除去できた。
△：墨は一部除去できたが完全除去に至らなかった。
×：墨はまったく除去できなかった。
【００６６】
本発明の好ましい含有量の溶剤組成物である実施例１〜３の溶剤組成物を用いた場合は、レンズ上の墨、すなわち、固体基材上の合成樹脂に対して優れた溶解・剥離効果を示した。
【産業上の利用可能性】
【００６７】
本発明は、広範囲な合成樹脂を含む複合材料又は合成樹脂が付着した固体基材から、合成樹脂を良好に溶解・剥離することができる。